(57)【要約】【課題】十分な離型性を付与しつつ、染料層の昇華性染料が背面層に移行するキックの発生を効果的に防止することができる熱転写シートを提供すること。【解決手段】基材１の一方の面に染料層３が設けられ、基材１の他方の面に背面層５が設けられた熱転写シートであって、染料層１は、少なくとも昇華性染料、バインダー樹脂、離型剤を含有しており、離型剤が、ペンタエリスリトール脂肪酸エステル及び／又は融点が２５℃以下のポリグリセリン縮合リシノール酸エステルを含む。【選択図】図１
2014198431.tif 000002
【特許請求の範囲】
【請求項１】
基材の一方の面に染料層が設けられ、前記基材の他方の面に背面層が設けられた熱転写シートであって、
前記染料層は、少なくとも昇華性染料、バインダー樹脂、離型剤を含有しており、
前記離型剤が、ペンタエリスリトール脂肪酸エステル及び／又はポリグリセリン縮合リシノール酸エステルを含むことを特徴とする熱転写シート。
【請求項２】
前記染料層は、ペンタエリスリトール脂肪酸エステル及び／又はポリグリセリン縮合リシノール酸エステルを、当該染料層の固形分総量に対し、０．１質量％以上３質量％以下の割合で含有していることを特徴とする請求項１に記載の熱転写シート。
【発明の詳細な説明】
【技術分野】
【０００１】
本発明は、熱転写シートに関する。
【背景技術】
【０００２】
熱転写を利用した画像の形成方法として、基材上に昇華型染料を含む染料層が設けられた熱転写シートと、別の基材上に受容層が設けられた熱転写受像シートとを互いに重ね合わせてフルカラー画像を形成する昇華型熱転写方式が知られている。この方法は昇華性染料を色材としているため中間調の再現性や階調性に優れており、原稿通りのフルカラー画像を受像シート上に鮮明に表現することができるので、デジタルカメラ、ビデオ、コンピューター等のカラー画像形成に応用されている。その画像は、銀塩写真に匹敵する高品質なものである。
【０００３】
上記昇華型熱転写方式を用いた画像形成時において、熱転写シートの染料層と熱転写受像シートの受容層との離型性が低い場合には、画像形成時に、熱転写シートの染料層が熱転写受像シートの受容層に融着し、画像形成後に染料層を受容層から剥離する際に、剥離音の発生、走行不良、剥離線の発生等を引き起こす場合がある。また、受容層に染料層が融着し、染料層が層として転写されてしまう異常転写の問題も生じうる。したがって、熱転写シートの染料層と熱転写受像シートの受容層との間には、良好な離型性が要求されている。特に、近時のプリンタの高速化に伴い、画像形成時における印画エネルギーは上昇を続けており、熱転写シートの染料層と、熱転写受像シートの受容層とは融着しやすい状況にある。したがって、熱転写シートの染料層と熱転写受像シートの受容層との間には、印画エネルギーを高めた場合であっても融着を起こすことがない極めて良好な離型性が要求されている。
【０００４】
染料層と受容層との離型性を向上させるためには、染料層に各種の離型剤を含有させることが好ましいとされており、例えば、特許文献１には、シリコーンオイルを含有する染料層が提案されている。これ以外にも、リン酸エステルや、各種脂肪酸エステルが離型剤として知られている。各種脂肪酸エステルは、液体の脂肪酸エステルと、固体の脂肪酸エステルとに大別される。
【０００５】
各種の離型剤の中でも、シリコーンオイルや、リン酸エステル等の液体の離型剤は、固体の離型剤よりも離型性に優れることが知られており、高い離型性が要求されている分野では、その使用が好まれる傾向にある。また、離型性を向上させるためには、染料層中における離型剤の含有量を多くすることが好ましいことが知られている。
【０００６】
熱転写シートは、一般的に巻き取られた状態で保管、及び使用される。熱転写シートが巻き取られた状態において、染料層と背面層とは直接的に接触しており、染料層中における昇華性染料の保存性が低い場合には、熱転写シートの巻き取り時に染料層の染料が背面層に移行する所謂キックが発生する。キックの発生は、染料層中における離型剤の含有量と密接的な関係があると考えられており、染料層中の離型剤の含有量が多くなるに伴い、キック発生の度合いは大きくなる。特に、離型性に優れる液体の離型剤を含有している染料層は、固体の離型剤を含有している染料層よりもキック発生の度合は大きくなる。一方、離型剤の含有量を同一とした場合に、固体の離型剤を含有する染料層は、液体の離型剤を含有する染料層よりもキックの発生の度合いは低くなる。しかしながら、固体の離型剤を用いて染料層の離型性を向上させるためには、液体の離型剤よりも、染料層中の含有量を多くする必要があり、固体の離型剤を用いて離型性を向上させつつも、キックの発生を防止することは困難な状況にある。つまり、離型性の向上と、キック発生の防止効果はトレードオフの関係にあり、離型性の向上に主眼をおいた場合には、キック発生の度合が大きくなり、一方、キック発生の防止に主眼をおいた場合には、染料層と受容層との離型性を十分に満足させることができない。
【０００７】
また、背面層に染料層の昇華性染料がキックした熱転写シートを巻き返した時には、背面層にキックした昇華性染料が染料層に再移行する所謂バックを生じさせ、様々な問題を引き起こす。例えば、基材上に異なる色の昇華性染料層が面順次に繰り返し設けられた熱転写シートにおいて、背面層にキックした昇華性染料が、当該昇華性染料とは異なる色相の昇華性染料を含む別の染料層にバックした場合には発色特性の低下を引き起こすこととなる。また、基材上に染料層と転写性保護層とが面順次に設けられた一体型の熱転写シートにおいて、背面層にキックした染料が転写性保護層にバックした場合には、転写性保護層の被転写体上への転写性等が阻害され、また転写性保護層転写後の印画物の品質が低下することとなる。
【先行技術文献】
【特許文献】
【０００８】
【特許文献１】特開２０１２−６６３８９号公報
【発明の開示】
【発明が解決しようとする課題】
【０００９】
本発明はこのような状況に鑑みてなされたものであり、画像形成時における印画エネルギーを高めていった場合であっても、染料層と受容層との融着や、染料層の昇華性染料が背面層に移行するキックの発生を効果的に防止できる熱転写シートを提供することを主たる課題とする。
【課題を解決するための手段】
【００１０】
上記課題を解決するための本発明は、基材の一方の面に染料層が設けられ、前記基材の他方の面に背面層が設けられた熱転写シートであって、前記染料層は、少なくとも昇華性染料、バインダー樹脂、離型剤を含有しており、前記離型剤が、ペンタエリスリトール脂肪酸エステル及び／又はポリグリセリン縮合リシノール酸エステルを含むことを特徴とする。
【００１１】
また、前記染料層は、ペンタエリスリトール脂肪酸エステル及び／又はポリグリセリン縮合リシノール酸エステルを、当該染料層の固形分総量に対し、０．１質量％以上３質量％以下の割合で含有していてもよい。
【発明の効果】
【００１２】
本発明によれば、染料層に十分な離型性を付与しつつ、染料層の染料が背面層に移行するキックの発生を効果的に防止することができる。
【図面の簡単な説明】
【００１３】
【図１】本発明の熱転写シートの一例を示す概略断面図である。
【図２】本発明の熱転写シートの一例を示す概略断面図である。
【図３】本発明の熱転写シートの一例を示す概略断面図である。
【発明を実施するための形態】
【００１４】
以下、本発明の熱転写シートについて図面を用いて具体的に説明する。なお、図１〜図３は、本発明の熱転写シートの一例を示す概略断面図である。
【００１５】
図１〜図３に示すように、本発明の熱転写シート１０は、基材１の一方の面に染料層３が設けられ、基材１の他方の面に背面層５が設けられた構成をとっている。そして、本発明の熱転写シート１０は、染料層３が、昇華性染料、バインダー樹脂、離型剤を含有しており、前記離型剤が、ペンタエリスリトール脂肪酸エステル及び／又はポリグリセリン縮合リシノール酸エステルを含むことを特徴とする。
【００１６】
本発明はこの要件を具備するものであれば、他の要件についていかなる限定もされることはない。例えば、図２に示すように、基材１と染料層３との間に染料プライマー層７が設けられていてもよく、基材１と背面層５との間に図示しない背面プライマー層が設けられていてもよい。また、図３に示すように染料層３が、色相の異なる複数の染料層（３Ｙ、３Ｍ、３Ｃ）が面順次に設けられた構成をとっていてもよい。なお、染料プライマー層７、背面プライマー層は、本発明の熱転写シート１０における任意の構成である。以下、熱転写シート１０の各構成について具体的に説明する。
【００１７】
（基材）
基材１は、本発明の熱転写シート１０における必須の構成であり、後述する染料層３及び背面層５を保持するために設けられる。基材１の材料については特に限定されないが、染料層３を被転写体上に転写する際にサーマルヘッドにより加えられる熱に耐え、取り扱い上支障のない機械的特性を有することが望ましい。このような基材として、例えば、ポリエチレンテレフタレート等のポリエステル、ポリアリレート、ポリカーボネート、ポリウレタン、ポリイミド、ポリエーテルイミド、セルロース誘導体、ポリエチレン、エチレン・酢酸ビニル共重合体、ポリプロピレン、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックフィルムまたはシートを挙げることができる。また、基材１の厚さは、その強度及び耐熱性が適切になるように材料に応じて適宜設定することができ、２μｍ〜１００μｍ程度が一般的で、好ましくは１μｍ〜１０μｍである。
【００１８】
（染料層）
図示するように、基材１の一方の面（図１〜図３に示す場合には基材１の上面）には、染料層３が設けられている。なお、染料層３は、本発明の熱転写シート１０における必須の構成である。
【００１９】
染料層３は、昇華性染料と、バインダー樹脂と、離型剤とを含有している。染料層３は、所望の画像がモノカラーである場合には、適宜選択した１色の層のみ形成してもよいし、所望の画像がフルカラー画像である場合には、図３に示すように、イエロー染料、マゼンタ染料、シアン染料等の色相の異なる昇華性染料を含む複数の染料層３Ｙ，３Ｍ，３Ｃを、同一基材の同一面に面順次に、繰り返し形成してもよい。以下、染料層３に含有される各成分について説明する。
【００２０】
＜＜昇華性染料＞＞
昇華性染料について特に限定はないが、十分な着色濃度を有し、光、熱、温度等により変退色しないものが好ましい。このような昇華性染料としては、例えば、ジアリールメタン系染料、トリアリールメタン系染料、チアゾール系染料、メロシアニン染料、ピラゾロン染料、メチン系染料、インドアニリン系染料、アセトフェノンアゾメチン、ピラゾロアゾメチン、イミダゾルアゾメチン、イミダゾアゾメチン、ピリドンアゾメチン等のアゾメチン系染料、キサンテン系染料、オキサジン系染料、ジシアノスチレン、トリシアノスチレン等のシアノスチレン系染料、チアジン系染料、アジン系染料、アクリジン系染料、ベンゼンアゾ系染料、ピリドンアゾ、チオフェンアゾ、イソチアゾールアゾ、ピロールアゾ、ピラゾールアゾ、イミダゾールアゾ、チアジアゾールアゾ、トリアゾールアゾ、ジスアゾ等のアゾ系染料、スピロピラン系染料、インドリノスピロピラン系染料、フルオラン系染料、ローダミンラクタム系染料、ナフトキノン系染料、アントラキノン系染料、キノフタロン系染料等が挙げられる。具体的には、ＭＳＲｅｄＧ（三井東圧化学社製）、Ｍａｃｒｏｌｅｘ  Ｒｅｄ Ｖｉｏｌｅｔ  Ｒ（バイエル社製）、ＣｅｒｅｓＲｅｄ  ７Ｂ（バイエル社製）、Ｓａｍａｒｏｎ  Ｒｅｄ  Ｆ３ＢＳ（三菱化学社製）等の赤色染料、ホロンブリリアントイエロー６ＧＬ（クラリアント社製）、ＰＴＹ−５２（三菱化成社製）、マクロレックスイエロー６Ｇ（バイエル社製）等の黄色染料、カヤセットブルー７１４（日本化薬社製）、ワクソリンブルーＡＰ−ＦＷ（ＩＣＩ社製）、ホロンブリリアントブルーＳ−Ｒ（サンド社製）、ＭＳブルー１００（三井東圧化学社製）、Ｃ．Ｉ．ソルベントブルー２２等の青色染料等を挙げることができる。
【００２１】
昇華性染料の含有量は、後述するバインダー樹脂の固形分総量に対し、５０質量％以上３５０質量％の範囲内であることが好ましく、８０質量％以上３００質量％の範囲内であることがより好ましい。昇華性染料の含有量が、上記範囲未満であると印字濃度が低くなることがあり、上記範囲を超えると保存性等が低下する傾向にある。
【００２２】
＜＜バインダー樹脂＞＞
上記昇華性染料を担持するためのバインダー樹脂についても特に限定はなく、ある程度の耐熱性を有し、昇華性染料と適度の親和性があるものを使用することができる。このようなバインダー樹脂としては、例えば、ニトロセルロース、エチルセルロース、ヒドロキシエチルセルロース、エチルヒドロキシセルロース、ヒドロキシプロピルセルロース、メチルセルロース、酢酸セルロース、酪酸セルロース等のセルロース系樹脂；ポリビニルアルコール、ポリ酢酸ビニル、ポリビニルブチラール、ポリビニルアセトアセタール、ポリビニルピロリドン等のビニル系樹脂；ポリ（メタ）アクリレート、ポリ（メタ）アクリルアミド等のアクリル樹脂；ポリウレタン系樹脂；ポリアミド系樹脂；ポリエステル系樹脂；等を挙げることができる。
【００２３】
バインダー樹脂の含有量について特に限定はないが、染料層３の固形分総量に対する、バインダー樹脂の含有量が２０質量％未満である場合には、染料層３中で、昇華性染料を十分に保持することができず、保存性が低下していく傾向にある。したがって、バインダー樹脂は、染料層３の固形分総量に対し、２０質量％以上含有されていることが好ましい。バインダー樹脂の含有量の上限値について特に限定はなく、昇華性染料や、後述する「特定の離型剤」の含有量に応じて適宜設定することができる。
【００２４】
＜＜離型剤＞＞
染料層３は、上記昇華染料、バインダー樹脂とともに、離型剤を含有しており、本発明では、離型剤に、ペンタエリスリトール脂肪酸エステル及びポリグリセリン縮合リシノール酸エステルの何れか一方、又は双方が含まれる点を特徴とする。つまり、染料層３は、ペンタエリスリトール脂肪酸エステル及び／又はポリグリセリン縮合リシノール酸エステルを含有している。以下、ペンタエリスリトール脂肪酸エステル及びポリグリセリン縮合リシノール酸エステルを総称して「特定の離型剤」という場合がある。
【００２５】
上記「特定の離型剤」を含有する染料層３によれば、当該染料層３に、高い離型性を付与することができ、プリンタの高速化に対応すべく、画像形成時における印画エネルギーを高くしていった場合であっても、熱転写受像シートの受容層との融着を防止することができる。「特定の離型剤」が、染料層３の離型性に優れるメカニズムは現在のところ明らかではないが、「特定の離型剤」が、染料層３の離型性の向上に寄与していることは、後述する実施例の結果によって明らかとなっている。
【００２６】
染料層３には、融点が２５℃以下の「特定の離型剤」が含有されていてもよく、２５℃を超える「特定の離型剤」が含有されていてもよい。また、融点が２５℃以下の「特定の離型剤」と、融点が２５℃を超える「特定の離型剤」の双方が含有されていてもよい。「特定の離型剤」の融点は、ＪＩＳ  Ｋ  ００６４（１９９２）に準拠して測定された融点を意味する。換言すれば、染料層３に含有されている「特定の離型剤」は、液体状態で存在するものであってもよく、固体状態で存在するものであってもよい。「特定の離型剤」は、その存在状態にかかわらず、染料層３の離型性、及び保存性を同時に満足させることができるが、染料層３の離型性のさらなる向上を主眼とする場合には、染料層３は、融点が２５℃以下の「特定の離型剤」を含有していることが好ましい。一方、染料層３の保存性のさらなる向上を主眼とする場合には、染料層３は、融点が２５℃を超える「特定の離型剤」を含有していることが好ましい。
【００２７】
特に、融点が２５℃以下の「特定の離型剤」は、上記離型性や、保存性の向上に加え、ざらつきの無い、或いはざらつきの極めて少ない高品質な画像を形成することができる点で好ましい。なお、染料層３に、融点が２５℃を超える「特定の離型剤」を含有せしめた場合、すなわち、染料層に固体の「特定の離型剤」を含有せしめた場合には、当該固体の「特定の離型剤」が、染料層３の表面から突出し、「特定の離型剤」の粒子径や、その含有量によっては、突出した離型剤に起因したざらつきが生じやすくなる傾向にある。したがって、画像のざらつきを考慮する場合には、融点が２５℃以下の「特定の離型剤」を用いる、或いは、融点が２５℃を超える「特定の離型剤」の粒子径や、含有量を適宜調整することが好ましい。
【００２８】
また、本発明では、「特定の離型剤」による離型性の向上に加え、染料層３に含有されている昇華性染料が背面層５に移行してしまうキックの発生の防止効果が図られている。キック発生の防止効果は、上記「特定の離型剤」が、染料層３中における昇華性染料の保存性に悪影響を及ぼさない性質を有していることによるものと推察される。この性質によって、染料層３中における「特定の離型剤」の含有量をある程度多くしていった場合であっても、離型剤を含有せしめることの弊害である保存性の低下を引き起こすことなく、離型性の向上と、キックの発生の防止効果を同時に満足させることができる。つまり、本発明では、染料層３に「特定の離型剤」を含有せしめることで、トレードオフの関係にある、離型性の向上と、保存性の向上を同時に満足させることができる。
【００２９】
なお、従来公知の液体の離型剤、例えば、シリコーンオイルや、リン酸エステルは、染料層の保存性の低下を引き起こす離型剤であり、離型剤を十分に満足させるべく、これらの離型剤の含有量を多くしていった場合には、その弊害として、染料層３の保存性は低下していき、キックの発生を防止することができなくなる。一方、従来公知の固体の離型剤、例えば、金属石鹸や、ポリエチレンワックスによれば、従来公知の液体の離型剤よりも保存性には優れるが、離型性を十分に満足させることができない。また、固体の離型剤によって離型性を満足させるには、染料層中における固体の離型剤の含有量を多くする必要があるが、液体の離型剤と同様に、固体の離型剤であっても、その含有量が多くなるにつれ、保存性は低下していく。また、従来公知の液体の離型剤と、従来公知の固体の離型剤を併用した場合であっても、離型性と保存性を十分に満足させることができない。
【００３０】
また、本発明の熱転写シート１０によれば、上記キックの発生を防止することで、高品質な画像の形成が可能となる。例えば、図３に示すように色相が異なる昇華性染料を含む複数の染料層３を備える熱転写シートにおいて、背面層に昇華性染料（例えば、イエロー（Ｙ）染料）がキックした場合には、熱転写シートを巻き返したときに当該キックした昇華性染料が、当該昇華性染料とは色相が異なる昇華性染料を含む別の染料層（例えば、シアン（Ｃ）染料）にバックし、別の染料層（例えば、シアン（Ｃ）染料層）を用いた画像形成時における画像品質の低下を引き起こす。本発明では、上述したように染料層３においてキック発生の防止が図られていることから、色相の異なる複数の染料層を備える熱転写シートとした場合であっても、画像品質の低下を防止することができる。なお、図３に示すように色相が異なる昇華性染料を含む複数の染料層を備える熱転写シートにおいて、複数の染料層のうちの１つの染料層が、上記「特定の離型剤」を含有していればよいが、２以上の染料層、或いは全ての染料層が上記「特定の離型剤」を含有していることが好ましい。以下、ペンタエリスリトール脂肪酸エステル、ポリグリセリン縮合リシノール酸エステルの具体例について説明する。
【００３１】
＜ペンタエリスリトール脂肪酸エステル＞
ペンタエリスリトール脂肪酸エステルは、以下の一般式（１）で示すように、以下の一般式（２）で示されるペンタエリスリトールと、「Ｒ'ＣＯＯＨ」（一般式（３））で示される脂肪酸とのエステルであり、当該ペンタエリスリトール脂肪酸エステルには、直鎖状、又は分岐状の脂肪酸残基が含まれる。なお、本願明細書で言う脂肪酸残基とは、上記一般式（３）の脂肪酸における「Ｒ'ＣＯ」を意味し、当該一般式（３）における「Ｒ'」は、アルキル基及び／又はアルケニル基である。
【００３２】
【化１】
2014198431.tif 000003
【化２】
2014198431.tif 000004
【００３３】
ペンタエリスリトール脂肪酸エステルは、上記一般式（１）で示される構造を呈するものであれば特に限定はなく、上記一般式（１）におけるＲ1〜Ｒ4のうちの１つが脂肪酸残基であればよい。
【００３４】
ペンタエリスリトール脂肪酸エステルに含まれる脂肪酸残基について特に限定はなく、脂肪酸残基としては、例えば、ラウリン酸残基、パルミチン酸残基、ステアリン酸残基、イソステアリン酸残基、オレイン酸残基、カプリル酸残基、ミリスチン酸残基、ベヘン酸残基等を挙げることができる。
【００３５】
ペンタエリスリトール脂肪酸エステルの具体的な化合物としては、例えば、ペンタエリスリトールモノオレイン酸エステル、ペンタエリスリトールジステアリン酸エステル、ペンタエリスリトールテトラオレイン酸エステル、ペンタエリスリトールテトラステアリン酸エステル、ペンタエリスリトール（アジピン酸／オレイン酸）混合エステル、ペンタエリスリトール（アジピン酸／ステアリン酸）混合エステルを挙げることができる。
【００３６】
ペンタエリスリトール脂肪酸エステルは、市販品をそのまま使用することもでき、市販品としては、例えば、理研ビタミン（株）のＥＷ６００Ｂ、日油（株）のユニスターＨ−４８１Ｒ、ユニスターＨ−４７６等を挙げることができる。
【００３７】
＜ポリグリセリン縮合リシノール酸エステル＞
ポリグリセリン縮合リシノール酸エステルは、縮合リシノール酸と、ポリグリセリンとのエステルである。縮合リシノール酸は、リシノール酸の分子内脱水縮合反応等の従来公知の方法で得ることができる。
【００３８】
ポリグリセリン縮合リシノール酸エステルの具体的な化合物としては、例えば、グリセリン縮合リシノール酸エステル、テトラグリセリン縮合リシノール酸エステル、ヘキサグリセリン縮合リシノール酸エステル、デカグリセリン縮合リシノールを挙げることができる。
【００３９】
ポリグリセリン縮合リシノール酸エステルは、市販品をそのまま用いることもでき、市販品としては、例えば、阪本薬品工業（株）のＣＲ−３１０、ＣＲ−５００、ＣＲ−ＥＤ、ＣＲＳ−７５、日光ケミカルズ（株）のＮＩＫＫＯＬ  Ｈｅｘａｇｌｙｎ  ＰＲ−１５、ＮＩＫＫＯＬ  Ｄｅｃａｇｌｙｎ  ＰＲ−２０、理研ビタミン（株）のポエムＰＲ−１００、ポエムＰＲ−３００等を挙げることができる。
【００４０】
染料層３の固形分総量に対する「特定の離型剤」の含有量について特に限定はないが、染料層３の固形分総量に対する、「特定の離型剤」の含有量が０．１質量％未満である場合には、「特定の離型剤」によりもたらされる離型性の向上効果が低下していく傾向にある。一方、「特定の離型剤」の含有量が３質量％を超えると、染料層３の保存性が低下していく傾向にある。したがって、この点を考慮すると、染料層３の固形分総量に対する、「特定の離型剤」の含有量は、０．１質量％以上３質量％以下の範囲内であることが好ましい。なお、「特定の離型剤」の含有量がこの範囲外であっても、「特定の離型剤」を含有している染料層３によれば、従来公知の液体、或いは固体の離型剤を含有している染料層では満足させることができない離型性、及び保存性の向上を同時に図ることができる。
【００４１】
なお、染料層３には、ペンタエリスリトール脂肪酸エステル、ポリグリセリン縮合リシノール酸エステルのいずれか一方のみが含有されていてもよく、双方が含有されていてもよい。双方が含有されている場合の上記好ましい含有量は、双方の合計量を基準とする。
【００４２】
また、染料層３に「特定の離型剤」が含有されているとの条件を満たせば、染料層３には、これ以外の離型剤が含有されていてもよい。例えば、「特定の離型剤」とともに、ペンタエリスリトール脂肪酸エステルや、ポリグリセリン縮合リシノール酸エステル以外の離型剤が含有されていてもよい。
【００４３】
なお、染料層３に、「特定の離型剤」とともに、他の任意の離型剤が含有される場合には、染料層３に含有され「特定の離型剤」を含む全ての離型剤の合計量に対する、「特定の離型剤」の含有量は、７０質量％以上であることが好ましい。７０質量％未満である場合には、他の任意の離型剤によって、保存性が低下する場合や、離型性の十分な向上を見込めない場合が生じ得る。
【００４４】
染料層３には、所望により、無機微粒子、有機微粒子等の添加剤が含まれていてもよい。無機微粒子としては、カーボンブラック、アルミニウム、二硫化モリブデン等が挙げられ、有機微粒子としては、ポリエチレンワックス等が挙げられる。
【００４５】
染料層３の形成方法について特に限定はなく、上記で説明した昇華性染料、バインダー樹脂、「特定の離型剤」、その他必要に応じて添加される任意の成分を、適当な溶媒に分散或いは溶解させた染料層用塗工液を、グラビア印刷法、グラビア版を用いたリバースロールコーティング法、ロールコーター、バーコーター等の従来公知の塗工手段により、基材１上に塗工し、乾燥させることにより形成することができる。
【００４６】
染料層３の厚みについて特に限定はないが、乾燥時の塗工量が０．３ｇ／ｍ2〜１．５ｇ／ｍ2程度であることが好ましい。
【００４７】
（背面層）
基材１の他方の面上には背面層５が設けられている。背面層５を構成するバインダー樹脂について特に限定はなく、従来公知の熱可塑性樹脂等を適宜選択して形成することができる。熱可塑性樹脂としては、例えば、ポリエステル系樹脂、ポリアクリル酸エステル系樹脂、ポリ酢酸ビニル系樹脂、スチレンアクリレート系樹脂、ポリウレタン系樹脂、ポリエチレン系樹脂、ポリプロピレン系樹脂等のポリオレフィン系樹脂、ポリスチレン系樹脂、ポリ塩化ビニル系樹脂、ポリエーテル系樹脂、ポリアミド系樹脂、ポリイミド系樹脂、ポリアミドイミド系樹脂、ポリカーボネート系樹脂、ポリアクリルアミド樹脂、ポリビニルクロリド樹脂、ポリビニルブチラール樹脂、ポリビニルアセトアセタール樹脂等のポリビニルアセタール樹脂等の熱可塑性樹脂、これらのシリコーン変性物等が挙げられる。
【００４８】
また、背面層５は、サーマルヘッドとの滑り性を向上させるための滑剤が含有されていることが好ましい。なお、滑剤は、背面層５における任意の構成である。滑剤としては、例えば、リン酸エステル、脂肪酸エステル、金属石鹸、Ｗａｘ、グラファイトパウダー、フッ素変性グラフトポリマー、フッ素変性ブロックポリマー、シリコーンオイル、シリコーン変性グラフトポリマー、シリコーン変性ブロックポリマー等のシリコーン重合体等を適宜選択して用いることができる。上記滑剤成分の中でも、本発明では、リン酸エステル、脂肪酸エステル、金属石鹸、Ｗａｘを特に好適に使用することができる。
【００４９】
金属石鹸としては、例えば、アルキルリン酸エステルの多価金属塩、脂肪酸の多価金属塩、アルキルカルボン酸の金属塩等が挙げられ、プラスチック用添加剤として公知のものを使用することができる。本発明ではステアリン酸亜鉛及び／又はステアリルリン酸亜鉛を好ましく使用できる。
【００５０】
リン酸エステルとしては、例えば、（１）炭素数６〜２０の飽和又は不飽和高級アルコールのリン酸モノエステル又はジエステル、（２）ポリオキシアルキレンアルキルエーテル又はポリオキシアルキレンアルキルアリルエーテルのリン酸モノエステル又はジエステル、（３）上記飽和又は不飽和高級アルコールのアルキレンオキシド付加物（平均付加モル数１〜８）のリン酸モノエステル又はジエステル、（４）炭素数８〜１２のアルキル基を有するアルキルフェノール又はアルキルナフトールのリン酸モノエステル又はジエステル等が挙げられる。上記（１）及び（３）における飽和又は不飽和高級アルコールとしては、例えば、セチルアルコール、ステアリルアルコール、オレイルアルコール等が挙げられる。上記（３）におけるアルキルフェノールとしては、ノニルフェノール、ドデシルフェノール、ジフェニルフェノール等が挙げられる。
【００５１】
背面層５の形成方法について特に限定はなく、バインダー樹脂、必要に応じて添加される滑剤等を適当な溶媒に溶解または分散した背面層用塗工液を、グラビア印刷法、スクリーン印刷法、グラビア版を用いたリバースロールコーティング法等の公知の塗工手段を用いて基材１上に塗工し、乾燥することで形成することができる。塗工液の調製に用いられる溶媒としては、例えば、水、トルエン、アセトン、メチルエチルケトン、メチルイソブチルケトン、シクロヘキサノン、メタノール、エタノール、イソプロピルアルコール、ジメチルホルムアミド、酢酸エチル、酢酸ブチル、エチレングリコール、ジメチルアセトアミド、ジメチルスルホキシド等を挙げることができる。背面層用塗工液の塗工量は、耐熱性等の向上等の点から、３ｇ／ｍ2以下であることが好ましく、０．１〜２ｇ／ｍ2程度であることがより好ましい。
【００５２】
（背面プライマー層）
また、基材１と背面層５との間に、基材１と背面層５との密着性を向上させるための図示しない背面プライマー層を設けてもよい。背面プライマー層の材料としては、ポリエステル樹脂、アクリル樹脂等接着性を示すものが挙げられる。
【００５３】
（染料プライマー層）
本発明の熱転写シートが昇華型の熱転写シートである場合には、図２に示すように基材１と染料層３との間に染料プライマー層７が設けられていることが好ましい。染料プライマー層を設けることで基材１と染料層３との密着性を向上させ、画像形成時に染料層３が異常転写されることを防止することができる。
【００５４】
染料プライマー層を構成する樹脂としては、ポリエステル系樹脂、ポリビニルピロリドン樹脂、ポリビニルアルコール樹脂、ヒドロキシエチルセルロース、ポリアクリル酸エステル系樹脂、ポリ酢酸ビニル系樹脂、ポリウレタン系樹脂、スチレンアクリレート系樹脂、ポリアクリルアミド系樹脂、ポリアミド系樹脂、ポリエーテル系樹脂、ポリスチレン系樹脂、ポリエチレン系樹脂、ポリプロピレン系樹脂、ポリ塩化ビニル樹脂、ポリビニルアセトアセタールやポリビニルブチラール等のポリビニルアセタール系樹脂等が挙げられる。
【００５５】
また、染料プライマー層をコロイド状無機顔料超微粒子から構成することもできる。これにより熱転写時の熱転写受像シートへ染料層３の異常転写を防止できるだけでなく、画像形成時の染料層３から染料プライマー層への染料の移行を防止し、熱転写受像シートの受容層側への染料拡散を有効に行なうことができ、印画濃度を高めることができる。
【００５６】
コロイド状無機顔料超微粒子として、従来公知の化合物が使用できる。例えば、シリカ（コロイダルシリカ）、アルミナ或はアルミナ水和物（アルミナゾル、コロイダルアルミナ、カチオン性アルミニウム酸化物又はその水和物、疑ベーマイト等）、珪酸アルミニウム、珪酸マグネシウム、炭酸マグネシウム、酸化マグネシウム、酸化チタン等が挙げられる。特に、コロイダルシリカ、アルミナゾルが好ましく用いられる。これらのコロイド状無機顔料超微粒子の大きさは、一次平均粒径で１００ｎｍ以下、好ましくは５０ｎｍ以下で用いることが好ましい。
【００５７】
染料プライマー層は、上記で例示した樹脂や、コロイド状無機顔料超微粒子を適当な溶媒に溶解或いは分散した染料プライマー層用塗工液をグラビアコーティング法、ロールコート法、スクリーン印刷法、グラビア版を用いたリバースロールコーティング法等の従来から公知の形成手段により、塗布・乾燥して形成することができる。染料プライマー層用塗工液の塗工量は、０．０２〜１．０ｇ／ｍ2程度であることが好ましい。
【００５８】
以上、本発明の熱転写シート１０について具体的に説明を行ったが、本発明の趣旨を妨げない範囲で各種の変形態様をとることができる。例えば、図１〜図３に示す構成において、基材１の同一面上に染料層３と、図示しない転写性保護層を面順次に設けた一体型の熱転写シートとしてもよい。また、基材１と転写性保護層との間に、離型層を設けることもできる。
【実施例】
【００５９】
次に、実施例を挙げて、本発明を更に具体的に説明する。以下、特に断りのない限り、「部」及び「％」は質量基準である。また、特に断りがない限り、「部」及び「％」は固形分の値を示している。
【００６０】
（実施例１）
基材として厚さ４．５μｍの易接着処理済みポリエチレンテレフタレートフィルムを用い、該基材の一方の面に下記組成の背面層用塗工液を、乾燥時塗工量が１．０ｇ／ｍ2となるようにバーコーターを用いて塗工し、１００℃で１分間乾燥させ背面層を形成した。また、基材の他方の面（易接着処理面）に、下記組成の染料層用塗工液１を、乾燥時塗工量が０．６ｇ／ｍ2となるようにバーコーターを用いて塗工し染料層を形成することで実施例１の熱転写シートを得た。
【００６１】
＜背面層用塗工液＞
・ポリビニルアセタール樹脂                                                ６０部
（エスレックＫＳ−１  積水化学工業（株））
・ポリイソシアネート      （固形分７５％）                            ２６．７部
（バーノックＤ−７５０  ＤＩＣ（株））
・ステアリルリン酸亜鉛                                                      ８部
（ＬＢＴ−１８３０精製  堺化学工業（株））
・ステアリン酸亜鉛                                                          ８部
（ＳＺ−ＰＦ  堺化学工業（株））
・タルク                                                                    ４部
（ミクロエースＰ−３  日本タルク工業（株））
・メチルエチルケトン                                                    ４５０部
・トルエン                                                              ４５０部
【００６２】
＜染料層用塗工液１＞
・Ｓｏｌｖｅｎｔ  Ｂｌｕｅ  ６３（シアン染料）                        ６９．９部
・ポリビニルアセトアセタール樹脂                                      ３０．０部
（エスレックＫＳ−５  積水化学工業（株））
・ペンタエリスリトール（アジピン酸／オレイン酸）エステル                ０．１部
（リケスターＥＷ６００Ｂ  理研ビタミン（株））
・メチルエチルケトン                                                    ５００部
・トルエン                                                              ５００部
【００６３】
（実施例２）
染料層用塗工液１にかえて、下記組成の染料層用塗工液２を使用した以外はすべて実施例１と同様にして実施例２の熱転写シートを得た。
【００６４】
＜染料層用塗工液２＞
・Ｓｏｌｖｅｎｔ  Ｂｌｕｅ  ６３（シアン染料）                        ６９．８部
・ポリビニルアセトアセタール樹脂                                      ２９．９部
（エスレックＫＳ−５  積水化学工業（株））
・ペンタエリスリトール（アジピン酸／オレイン酸）エステル                ０．３部
（リケスターＥＷ６００Ｂ  理研ビタミン（株））
・メチルエチルケトン                                                    ５００部
・トルエン                                                              ５００部
【００６５】
（実施例３）
染料層用塗工液１にかえて、下記組成の染料層用塗工液３を使用した以外はすべて実施例１と同様にして実施例３の熱転写シートを得た。
【００６６】
＜染料層用塗工液３＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・ペンタエリスリトール（アジピン酸／オレイン酸）エステル                １．０部
（リケスターＥＷ６００Ｂ  理研ビタミン（株））
・メチルエチルケトン                                                    ５００部
・トルエン                                                              ５００部
【００６７】
（実施例４）
染料層用塗工液１にかえて、下記組成の染料層用塗工液４を使用した以外はすべて実施例１と同様にして実施例４の熱転写シートを得た。
【００６８】
＜染料層用塗工液４＞
・Ｓｏｌｖｅｎｔ  Ｂｌｕｅ  ６３（シアン染料）                        ６７．９部
・ポリビニルアセトアセタール樹脂                                      ２９．１部
（エスレックＫＳ−５  積水化学工業（株））
・ペンタエリスリトール（アジピン酸／オレイン酸）エステル                ３．０部
（リケスターＥＷ６００Ｂ  理研ビタミン（株））
・メチルエチルケトン                                                    ５００部
・トルエン                                                              ５００部
【００６９】
（実施例５）
染料層用塗工液１にかえて、下記組成の染料層用塗工液５を使用した以外はすべて実施例１と同様にして実施例５の熱転写シートを得た。
【００７０】
＜染料層用塗工液５＞
・Ｓｏｌｖｅｎｔ  Ｂｌｕｅ  ６３（シアン染料）                        ６７．２部
・ポリビニルアセトアセタール樹脂                                      ２８．８部
（エスレックＫＳ−５  積水化学工業（株））
・ペンタエリスリトール（アジピン酸／オレイン酸）エステル                ４．０部
（リケスターＥＷ６００Ｂ  理研ビタミン（株））
・メチルエチルケトン                                                    ５００部
・トルエン                                                              ５００部
【００７１】
（実施例６）
染料層用塗工液１にかえて、下記組成の染料層用塗工液６を使用した以外はすべて実施例１と同様にして実施例６の熱転写シートを得た。
【００７２】
＜染料層用塗工液６＞
・Ｓｏｌｖｅｎｔ  Ｂｌｕｅ  ６３（シアン染料）                        ６９．３部
・ニトロセルロース樹脂                                                ２９．７部
（ＤＨＭ  １０-２５  稲畑産業（株））
・ペンタエリスリトール（アジピン酸／オレイン酸）エステル                １．０部
（リケスターＥＷ６００Ｂ  理研ビタミン（株））
・メチルエチルケトン                                                    ５００部
・トルエン                                                              ５００部
【００７３】
（実施例７）
染料層用塗工液１にかえて、下記組成の染料層用塗工液７を使用した以外はすべて実施例１と同様にして実施例７の熱転写シートを得た。
【００７４】
＜染料層用塗工液７＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・ペンタエリスリトールオレイン酸エステル                                １．０部
（ユニスターＨ−４８１Ｒ  日油（株））
・メチルエチルケトン                                                    ５００部
・トルエン                                                              ５００部
【００７５】
（実施例８）
染料層用塗工液１にかえて、下記組成の染料層用塗工液８を使用した以外はすべて実施例１と同様にして実施例８の熱転写シートを得た。
【００７６】
＜染料層用塗工液８＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５、積水化学工業（株））
・ペンタエリスリトールステアリン酸エステル                              １．０部
（ユニスターＨ−４７６  日油（株））
・メチルエチルケトン                                                    ５００部
・トルエン                                                              ５００部
【００７７】
（実施例９）
染料層用塗工液１にかえて、下記組成の染料層用塗工液９を使用した以外はすべて実施例１と同様にして実施例９の熱転写シートを得た。
【００７８】
＜染料層用塗工液９＞
・Ｓｏｌｖｅｎｔ  Ｂｌｕｅ  ６３（シアン染料）                        ６９．８部
・ポリビニルアセトアセタール樹脂                                      ２９．９部
（エスレックＫＳ−５  積水化学工業（株））
・ヘキサグリセリン縮合リシノール酸エステル                              ０．３部
（ポエムＰＲ−３００  理研ビタミン（株））
・メチルエチルケトン                                                    ５００部
・トルエン                                                              ５００部
【００７９】
（実施例１０）
染料層用塗工液１にかえて、下記組成の染料層用塗工液１０を使用した以外はすべて実施例１と同様にして実施例１０の熱転写シートを得た。
【００８０】
＜染料層用塗工液１０＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・ヘキサグリセリン縮合リシノール酸エステル                              １．０部
（ポエムＰＲ−３００  理研ビタミン（株））
・メチルエチルケトン                                                    ５００部
・トルエン                                                              ５００部
【００８１】
（実施例１１）
染料層用塗工液１にかえて、下記組成の染料層用塗工液１１を使用した以外はすべて実施例１と同様にして実施例１１の熱転写シートを得た。
【００８２】
＜染料層用塗工液１１＞
・Ｓｏｌｖｅｎｔ  Ｂｌｕｅ  ６３（シアン染料）                        ６７．９部
・ポリビニルアセトアセタール樹脂                                      ２９．１部
（エスレックＫＳ−５  積水化学工業（株））
・ヘキサグリセリン縮合リシノール酸エステル                              ３．０部
（ポエムＰＲ−３００  理研ビタミン（株））
・メチルエチルケトン                                                    ５００部
・トルエン                                                              ５００部
【００８３】
（実施例１２）
染料層用塗工液１にかえて、下記組成の染料層用塗工液１２を使用した以外はすべて実施例１と同様にして実施例１２の熱転写シートを得た。
【００８４】
＜染料層用塗工液１２＞
・Ｓｏｌｖｅｎｔ  Ｂｌｕｅ  ６３（シアン染料）                        ６９．３部
・ニトロセルロース樹脂                                                ２９．７部
（ＤＨＭ  １０-２５  稲畑産業（株））
・ヘキサグリセリン縮合リシノール酸エステル                              １．０部
（ポエムＰＲ−３００  理研ビタミン（株））
・メチルエチルケトン                                                    ５００部
・トルエン                                                              ５００部
【００８５】
（実施例１３）
染料層用塗工液１にかえて、下記組成の染料層用塗工液１３を使用した以外はすべて実施例１と同様にして実施例１３の熱転写シートを得た。
【００８６】
＜染料層用塗工液１３＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・デカグリセリン縮合リシノール酸エステル                                １．０部
（ＮＩＫＫＯＬ  ＤｅｃａｇｌｙｎＰＲ−２０  日光ケミカルズ（株））
・メチルエチルケトン                                                    ５００部
・トルエン                                                              ５００部
【００８７】
（実施例１４）
染料層用塗工液１にかえて、下記組成の染料層用塗工液１４を使用した以外はすべて実施例１と同様にして実施例１４の熱転写シートを得た。
【００８８】
＜染料層用塗工液１４＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・テトラグリセリン縮合リシノール酸エステル                              １．０部
（ＳＹグリスターＣＲ−３１０（株））
・メチルエチルケトン                                                    ５００部
・トルエン                                                              ５００部
【００８９】
（実施例１５）
染料層用塗工液１にかえて、下記組成の染料層用塗工液１５を使用した以外はすべて実施例１と同様にして実施例１５の熱転写シートを得た。
【００９０】
＜染料層用塗工液１５＞
・Ｓｏｌｖｅｎｔ  Ｂｌｕｅ  ６３（シアン染料）                        ６９．１部
・ポリビニルアセトアセタール樹脂                                      ２９．６部
（エスレックＫＳ−５  積水化学工業（株））
・ペンタエリスリトール（アジピン酸／オレイン酸）エステル                １．０部
（リケスターＥＷ６００Ｂ  理研ビタミン（株））
・ポリエーテル変性シリコーンオイル                                      ０．３部
（ＦＺ２１０１  東レダウコーニング（株））
・メチルエチルケトン                                                    ５００部
・トルエン                                                              ５００部
【００９１】
（比較例１）
染料層用塗工液１にかえて、下記組成の染料層用塗工液Ａを使用した以外はすべて実施例１と同様にして比較例１の熱転写シートを得た。
【００９２】
＜染料層用塗工液Ａ＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・ポリエーテル変性シリコーンオイル                                      １．０部
（ＦＺ２１０１  東レダウコーニング（株））
・メチルエチルケトン                                                    ５００部
・トルエン                                                              ５００部
【００９３】
（比較例２）
染料層用塗工液１にかえて、下記組成の染料層用塗工液Ｂを使用した以外はすべて実施例１と同様にして比較例２の熱転写シートを得た。
【００９４】
＜染料層用塗工液Ｂ＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・フッ素系オリゴマー                                                    １．０部
（メガファックＦ−５５２Ｆ  ＤＩＣ（株））
・メチルエチルケトン                                                    ５００部
・トルエン                                                              ５００部
【００９５】
（比較例３）
染料層用塗工液１にかえて、下記組成の染料層用塗工液Ｃを使用した以外はすべて実施例１と同様にして比較例３の熱転写シートを得た。
【００９６】
＜染料層用塗工液Ｃ＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・リン酸エステル                                                        １．０部
（プライサーフＡ２０８Ｓ  第一工業製薬（株））
・メチルエチルケトン                                                    ５００部
・トルエン                                                              ５００部
【００９７】
（比較例４）
染料層用塗工液１にかえて、下記組成の染料層用塗工液Ｄを使用した以外はすべて実施例１と同様にして比較例４の熱転写シートを得た。
【００９８】
＜染料層用塗工液Ｄ＞
・Ｓｏｌｖｅｎｔ  Ｂｌｕｅ  ６３（シアン染料）                        ６９．３部
・ポリビニルアセトアセタール樹脂                                      ２９．７部
（エスレックＫＳ−５  積水化学工業（株））
・デカグリセリンデカステアリン酸エステル                                １．０部
（ＮＩＫＫＯＬ  Ｄｅｃａｇｌｙｎ１０−ＳＶ  日光ケミカルズ（株））
・メチルエチルケトン                                                    ５００部
・トルエン                                                              ５００部
【００９９】
（離型性の評価）
各実施例、及び比較例の熱転写シートを、昇華型熱転写プリンタ（ＡＬＴＥＣＨ  ＡＤＳ（株）製、型式：ＣＷ−０１）の純正インクリボンのシアン部分に切り貼りしたものと、該プリンタ専用の熱転写受像シートを組み合わせて用い、該プリンタを３５℃に温めた後、当該熱転写受像シートに黒ベタ画像（２５５／２５５階調）を印画し、その際に発生する剥離音の官能評価と得られた印画物に剥離痕があるかを目視により確認し、下記の評価基準に基づいて離型性の評価を行った。評価結果を表１に示す。
【０１００】
「評価基準」
◎・・・剥離音の発生がなく、印画物に剥離痕がない。
○・・・剥離音がわずかに発生しているが、印画物に剥離痕がなく実使用上問題なし。
×・・・剥離音が発生し、印画物に剥離痕がある。
【０１０１】
（キック評価）
各実施例、及び比較例の熱転写シートの背面層と染料層を対向させ、１５ｋｇ／ｃｍ2の荷重をかけて、４０℃、湿度９０％環境下で９６時間保管し、背面層側に染料層の染料を移行（キック）させた。対向前後の背面層の色相を、グレタグ社製ＧＲＥＴＡＧＳｐｅｃｔｒｏｌｉｎｏ（Ｄ６５光源、視野角２°）を用いて測定し、色差（ΔＥ*）を下記式にて算出して下記基準に基づき評価した。評価結果を表１に併せて示す。
ΔＥ*＝（（対向前後のＬ*値の差）2＋（対向前後のａ*値の差）2＋（対向前後のｂ*値の差）2）1/2
なお、Ｌ*ａ*ｂ*は、ＣＩＥ１９７６、Ｌ*ａ*ｂ*表色系（ＪＩＳ  Ｚ８７２９  １９８０）に規定されているＬ*ａ*ｂ*を意味する。
【０１０２】
「評価基準」
◎・・・色差ΔＥ*が２．５未満
○・・・色差ΔＥ*が２．５以上３．０未満
△・・・色差ΔＥ*が３．０以上５．０未満
×・・・色差ΔＥ*が５．０以上
【０１０３】
【表１】
2014198431.tif 000005
【符号の説明】
【０１０４】
１・・・基材
３・・・染料層
５・・・背面層
７・・・染料プライマー層
１０・・・熱転写シート
【図１】
2014198431.tif 000006
【図２】
2014198431.tif 000007
【図３】
2014198431.tif 000008